화합물 ( T - 11 ) ( 13 . 4 g ) 을 원료 로 사용 하 고 , 합성 예 1 의 제 4 공정 과 동일 한 방법 에 의해 화합물 ( No . 52 ) 을 합성 하 였 다 . 얻 어 진 화합물 ( No . 52 ) 의 조정 제물 , 5 % 팔라듐 탄소 ( 0 . 31 g ) , 톨루엔 ( 100 ml ) 및 IPA ( 100 ml ) 를 반응기 에 넣 어 , 수소 분위기 하 에서 12 시간 교반 하 였 다 . 여과 에 의해 촉매 를 제거 하 고 , 감압 하 에서 농축 하 였 다 . 실리카 젤 칼럼 크로마토그래피 ( 용적 비 , 아세트산 에틸 : 헵테인 = 1 : 10 ) 로 정제 하 고 , 추가 로 솔 믹스 ( 등록 상표 ) A - 11 로부터 의 재결정 에 의해 정제 하 여 , 화합물 ( No . 3 ) ( 6 . 95 g , 54 %) 을 얻 었 다 .